(57)【特許請求の範囲】
【請求項１】
正極と負極とをセパレータを介して渦巻き状に巻回してなる電極群を有する円筒形アルカリ蓄電池において、
前記正極は、
前記電極群の径方向中心側に配置された巻き始め端部と径方向外側に配置された巻き終わり端部とを有し、
活物質としての水酸化ニッケル及び温度上昇に伴う充電効率の低下を抑制するための前記水酸化ニッケルに固溶されたコバルトを含み、そして、
前記水酸化ニッケルに固溶されたコバルト濃度についてみたとき、前記巻き始め端部側に、前記巻き終わり端部側の部位に比べて高い部位を有する
ことを特徴とする円筒形アルカリ蓄電池。
【請求項２】
前記正極は、前記巻き始め端部を有する第１の正極板と、前記第１の正極板の後に巻回され前記巻き終わり端部を有する第２の正極板とにより構成され、
前記第１の正極板における水酸化ニッケルに固溶されたコバルト濃度は、前記第２の正極板における水酸化ニッケルに固溶されたコバルト濃度よりも高い
ことを特徴とする請求項１に記載の円筒形アルカリ蓄電池。
【請求項３】
前記正極は、１つの正極板により構成され、
前記正極板における前記水酸化ニッケルに固溶されたコバルト濃度は、前記巻き始め端部側から前記巻き終わり端部側に向けて徐々に減少している
ことを特徴とする請求項１に記載の円筒形アルカリ蓄電池。
【発明の詳細な説明】
【技術分野】
【０００１】
本発明は円筒形アルカリ蓄電池に関する。
【背景技術】
【０００２】
アルカリ蓄電池の１種であるニッケル水素二次電池は、電動工具、アシスト自転車、電気自動車等の電源として使用され、その更なる高容量化、高出力化、あるいは高率放電特性の向上が望まれている。
例えば特許文献１は、高率放電特性に優れた円筒形のニッケル水素二次電池を開示している。この電池は、セパレータを介して正極及び負極を渦巻き状に巻回して形成された電極群を備えている。
【特許文献１】特開２００５−２８５６３８号公報
【発明の開示】
【発明が解決しようとする課題】
【０００３】
アルカリ蓄電池の高出力化のための有力な手段として、電極の面積又は長さを増大させて、反応面積を増大させることが考えられる。しかしながら、円筒形アルカリ蓄電池にあっては、電極の面積又は長さを増大させた場合、寿命が低下してしまう。これは以下の理由による。
充放電反応中、電池内部には熱が蓄積されるため、電極群の径方向中心側と外側との間で反応の不均一が生じる。例えば、円筒形電池の充電中には、径方向中心側の蓄熱量が径方向外側の蓄熱量を上回り、径方向中心側の方で温度が上昇する。
【０００４】
温度上昇は酸素過電圧の低下をもたらし、径方向中心側において、充電効率が低下するとともに酸素が発生する。発生した酸素は対極である負極を腐食し、腐食は径方向外側よりも径方向中心側にて相対的に早く進行する。
ここで、蓄熱による反応の不均一は、高出力化のために電極の面積又は長さが増大された円筒形アルカリ蓄電池において特に顕著になる。このため、高出力化のために電極の面積又は長さが増大された円筒形アルカリ蓄電池においては、負極が早期に局所的に腐食してしまい、電池内圧が上昇し易くなって寿命が低下してしまう。
【０００５】
本発明は上述の事情に基づいてなされたものであって、その目的とするところは、電極群における径方向中心側での充電効率の低下が抑制され、高出力且つ長寿命の円筒形アルカリ蓄電池を提供することにある。
【課題を解決するための手段】
【０００６】
上記目的を達成するために、本発明によれば、正極と負極とをセパレータを介して渦巻き状に巻回してなる電極群を有する円筒形アルカリ蓄電池において、前記正極は、前記電極群の径方向中心側に配置された巻き始め端部と径方向外側に配置された巻き終わり端部とを有し、活物質としての水酸化ニッケル及び温度上昇に伴う充電効率の低下を抑制するための前記水酸化ニッケルに固溶されたコバルトを含み、そして、前記水酸化ニッケルに固溶されたコバルト濃度についてみたとき、前記巻き始め端部側に、前記巻き終わり端部側の部位に比べて高い部位を有することを特徴とする円筒形アルカリ蓄電池が提供される（請求項１）。
【０００７】
好ましくは、前記正極は、前記巻き始め端部を有する第１の正極板と、前記第１の正極板の後に巻回され前記巻き終わり端部を有する第２の正極板とにより構成され、前記第１の正極板における水酸化ニッケルに固溶されたコバルト濃度は、前記第２の正極板における水酸化ニッケルに固溶されたコバルト濃度よりも高い（請求項２）。
【０００８】
好ましくは、前記正極は、１つの正極板により構成され、前記正極板における前記水酸化ニッケルに固溶されたコバルト濃度は、前記巻き始め端部側から前記巻き終わり端部側に向けて徐々に減少している（請求項３）。
【発明の効果】
【０００９】
本発明の請求項１の円筒形アルカリ蓄電池では、正極の巻き始め端部側に、巻き終わり端部側よりも水酸化ニッケルに固溶されたコバルトの濃度が高い部位を設けたことにより、たとえ高出力化のために電極の面積又は長さを増大したとしても、充電反応が均一に進行する。すなわち、径方向中心側において、温度上昇に伴う充電効率の低下が抑制されるとともに酸素発生が抑制される。
【００１０】
かくして酸素発生反応の不均一な進行が抑制されることで、負極の腐食が径方向中心側と外側とで均一に進行する。この結果として、この円筒形アルカリ蓄電池は、高出力化し
たとしても、負極の局所的な腐食が防止され、長い寿命を有する。つまり、この円筒形アルカリ蓄電池によれば、高出力化と長寿命化の両立が可能となる。
【００１１】
請求項２の円筒形アルカリ蓄電池では、２つの正極板を用いることによって、簡単な構成にて、正極の巻き始め端部側に、巻き終わり端部側よりも水酸化ニッケルに固溶されたコバルトの濃度が高い部位を設けられる。
請求項３の円筒形アルカリ蓄電池では、径方向中心側から外側に向かうにつれて水酸化ニッケルに固溶されたコバルトの濃度が徐々に低くなることで、電極群の温度勾配に合わせて水酸化ニッケルに固溶されたコバルトが分布される。この結果として、より少量の水酸化ニッケルに固溶されたコバルト濃度にて、酸素発生反応の不均一な進行が抑制される。
【発明を実施するための最良の形態】
【００１２】
図１は、本発明の一実施形態に係る円筒形のニッケル水素二次電池を示す。
ニッケル水素二次電池は、一端が開口した金属製の円筒状の容器（外装缶）２を備え、外装缶２は導電性を有する。外装缶２の中には、アルカリ電解液（図示せず）とともに略円筒状の電極群４が収容されている。
電極群４は、それぞれ帯状の第１の正極板６、第２の正極板８、負極板１０、第１のセパレータ１２及び第２のセパレータ１４を渦巻き状に巻回して形成されている。
【００１３】
より詳しくは、図２に示したように、第２の正極板８は、第１の正極板６の後に連続して巻回されており、渦巻きに沿う方向でみて、第１の正極板６が巻き始め側（径方向中心側）に位置付けられ、第２の正極板８が巻き終わり側（径方向外側）に位置付けられている。換言すれば、渦巻きに沿う方向でみて、第１の正極板６及び第２の正極板８は直列に配置されている。
【００１４】
このため、第１の正極板６及び第２の正極板８が１つの電極（正極）を構成しているとみなしたとき、第１の正極板６が正極の巻き始め端部を有し、第２の正極板８が正極の巻き終わり端部を有する。
第１の正極板６及び第２の正極板８は、負極板１０の径方向内側の部分及び径方向外側の部分と、第１のセパレータ１２及び第２のセパレータ１４を介してそれぞれ重ね合わされている。
【００１５】
なお、図１及び図２においては、線の錯綜を避けるため、負極１０、第１のセパレータ１２及び第２のセパレータ１４のハッチングを省略した。
外装缶２の開口端部は蓋体１６によって閉塞されている。蓋体１６は円形の蓋板１８を含み、蓋板１８は中央に弁孔２０を有する。蓋板１８の外周部は、絶縁ガスケット２２を介して外装缶２の開口縁をかしめ加工して固定され、蓋板１８の外面上には、弁孔２０を閉塞するようにゴムからなる弁体２４が配置されている。また、蓋板１８の外面上には、弁体２４を覆うようにフランジ付きの円筒形状の正極端子２６が固定され、正極端子２６内には、弁体２４を蓋板１８に押し付けている。
【００１６】
蓋板１８の内面には、折り曲げられた正極リード２８の一端が溶接され、正極リード２８の他端は、円形の集電板３０に一体に連なっている。電極群４の一端側において、集電板３０と正極板６とは電気的に接続され、これにより、正極板６と正極端子２６とが電気的に接続される。
より詳しくは、第１の正極板６及び第２の正極板８はそれぞれ非焼結式のニッケル電極であって、帯状をなす導電性の正極基板を有する。正極基板は多孔質構造を有する金属多孔体であり、無数の空孔を含む３次元網目構造の骨格を有する。正極基板の空孔内には、正極合剤が充填・保持されている。正極活物質として水酸化ニッケル粒子を含むが充填されている。
【００１７】
図３に示したように、集電板３０側の第１の正極板６及び第２の正極板８の端部からは、連結部３２，３４が軸線方向にてそれぞれ突出し、連結部３２，３４は、第１の正極板６及び第２の正極板８に沿ってそれぞれ延びている。連結部３２，３４は金属多孔体からなり、第１の正極板６及び第２の正極板８中の金属体とそれぞれ一体である。ただし、連結部３２，３４には正極合剤は充填されておらず、連結部３２，３４は、圧縮されることにより第１の正極板６及び第２の正極板８よりも薄く形成されている。
【００１８】
連結部３２，３４の径方向外面には、例えばニッケルリボン等からなる１つの金属薄板３６が溶接又は導電性接着剤によって固定され、金属薄板３６の端部が集電板３０に溶接されている。従って、第１の正極板６及び第２の正極板８は、連結部３２，３４、金属薄板３６、集電板３０、正極リード２８、蓋板１８を介して正極端子２６と電気的に接続されている。
【００１９】
なお、図４に展開して示したように、金属薄板３６は連結部３２，３４の略全域に渡って延び、第１の正極板６及び第２の正極板８は金属薄板３６によって相互に連結されている。
一方、再び図３を参照すると、負極板１０は、負極基板３８と負極基板３８の両面に保持された負極合剤４０とからなる。負極基板３８としては、例えばパンチングメタルを用いることができる。負極合剤４０は、負極活物質としての水素を吸蔵放出可能な水素吸蔵合金の粒子と、必要に応じて導電剤と、水素吸蔵合金粒子を負極基板３８に結着するための結着剤とを含む。
【００２０】
なお、負極板１０の負極基板３８は、集電板３０とは反対側にて電極群４から突出し、負極基板３８の突出した部分が、負極用の集電板４２に溶接される（図１参照）。すなわち、負極板１０は、負極用集電板４２を介して負極端子としての外装缶２と電気的に接続される。
ここで、第１の正極板６及び第２の正極板８において正極基板に保持された正極合剤は、正極活物質を主成分として含む正極活物質粒子と、酸素発生抑制成分と、必要に応じて添加剤粒子と、正極活物質粒子及び添加剤粒子の混合粒子を正極基板に結着するための結着剤とからなる。
【００２１】
正極活物質は水酸化ニッケルであるが、本明細書では、水酸化ニッケルには、ニッケルの平均価数が二価を超えている水酸化ニッケル（高次水酸化ニッケル）も含まれるものとする。好ましくは、正極活物質粒子の表面は、アルカリ熱処理されたコバルト化合物で被覆されている。
【００２２】
結着剤としては親水性若しくは疎水性のポリマー等を用いることができる。
酸素発生抑制成分は、温度上昇に伴う酸素過電圧の低下を抑制するための成分であり、正極活物質粒子の水酸化ニッケルに固溶されたコバルト（以下、固溶Ｃｏともいう）である。つまり、正極活物質粒子は、水酸化ニッケル及びコバルトを含む。
なお正極活物質粒子は、コバルト以外に、亜鉛、カドミウム等を含んでいてもよい。
【００２３】
ここで、第１の正極板６と第２の正極板８とでは、酸素発生抑制成分の濃度が異なり、第１の正極板６における酸素発生抑制成分の濃度の方が第２の正極板８における酸素発生抑制成分の濃度よりも高い。例えば、第１の正極板６は、１００質量部のニッケルあたり、２．０質量部以上４．０質量部以下の固溶Ｃｏを含み、第２の正極板８は、１００質量部のニッケルあたり、０．５質量部以上２．０質量部以下の固溶Ｃｏを含む。
【００２４】
上述したニッケル水素二次電池では、巻き始め端部側の第１の正極板６における酸素発生抑制成分の濃度が、巻き終わり端部側の第２の正極板８における酸素発生抑制成分の濃度よりも高い。このように正極の巻き始め端部側に、巻き終わり端部側よりも酸素発生抑制成分の濃度が高い部位を設けたことにより、このニッケル水素二次電池では、たとえ高出力化のために第１の正極板６、第２の負極板８及び負極板１０の面積又は長さを増大したとしても、充電反応が均一に進行する。すなわち、径方向中心側において、温度上昇に伴う充電効率の低下が抑制されるとともに不均一な酸素発生が抑制される。
【００２５】
かくして酸素発生反応の不均一な進行が抑制されることで、負極板１０の水素吸蔵合金の腐食が径方向中心側と外側とで均一に進行する。この結果として、このニッケル水素二次電池は、高出力化したとしても、負極板１０の局所的な腐食が防止され、長い寿命を有する。つまり、このニッケル水素二次電池によれば、高出力化と長寿命化の両立が可能となる。
【００２６】
また、上述したニッケル水素二次電池では、水酸化ニッケルに固溶されたコバルトによって、温度上昇に伴う充電効率の低下が確実に抑制される。固溶コバルトは水酸化ニッケルの充電電位を卑にシフトさせるため、温度上昇に伴い酸素過電圧が低下した場合においても、十分に充電反応を進行させることが可能となる。
更に、上述したニッケル水素二次電池では、正極として２つの正極板６，８を用いることによって、簡単な構成にて、正極の巻き始め端部側に、巻き終わり端部側よりも酸素発生抑制成分の濃度が高い部位を設けられる。
【実施例】
【００２８】
１．電池の製作
実施例１
（１）第１の正極板の作製
換算量でＮｉ：Ｚｎ：Ｃｏの質量比が９４：３：３となるように、硫酸ニッケル、硫酸亜鉛および硫酸コバルトの混合水溶液を調製した。この混合水溶液に対し、攪拌しながら、水酸化ナトリウム水溶液を徐々に添加して反応させた。このとき、反応中の混合水溶液のｐＨを１３〜１４に保持し、混合水溶液中に亜鉛及びコバルトを含む略球形状の水酸化ニッケル粒子を析出させた。
【００２９】
次いで、水酸化ニッケル粒子が析出した混合水溶液中に、硫酸コバルト水溶液を添加して反応させた。このとき、反応中の混合水溶液のｐＨを９〜１０に保持し、先に析出した略球状の水酸化ニッケル粒子の表面に水酸化コバルトを析出させた。そして、この水酸化コバルトで表面が被覆された略球状の水酸化ニッケル粒子を、１０倍量の純水にて３回洗浄したのち、脱水、乾燥し、表面が水酸化コバルトで被覆された水酸化ニッケル粒子を得た。
【００３０】
この後、得られた粒子に対し、アルカリ熱処理を施した。すなわち、表面が水酸化コバルトで被覆された水酸化ニッケル粒子に対し、温度１００℃の加熱雰囲気下で撹拌しながら、濃度２５質量％の水酸化ナトリウム水溶液を０.５時間に亘り噴霧した。これにより、水酸化ニッケル粒子を覆う水酸化コバルトが酸化されて、高次コバルト化合物になった。
【００３１】
そして、アルカリ熱処理された粒子を１０倍量の純水にて３回洗浄したのち、脱水、乾燥して、亜鉛及びコバルトを含む水酸化ニッケル粒子の表面が、結晶構造を乱されるとともにアルカリカチオンを含有する高次コバルト化合物からなる被覆層で覆われた複合粒子を得た。
それから、１００質量部の複合粒子と、０.３質量部のＨＰＣ（ヒドロキシプロピルセルロース）分散液（分散媒：水４０質量部、固形分６０質量部）とを混合して、正極用スラリを得た。この正極用スラリをＮｉ製の金属多孔体に充填してから、充填された金属多孔体を、正極用スラリの乾燥を経た後、プレス、裁断した。
【００３２】
この後、裁断された金属多孔体において、連結部となる部分から、超音波を印加することにより正極合剤を除去した。そして、正極合剤が除去された部分を更に圧延し、長さが１５０ｍｍであり、かつ、１５００ｍＡｈの容量を有するように活物質量が調整された非焼結式の第１の正極板を作製した。
（２）第２の正極板の作製
硫酸ニッケル、硫酸亜鉛および硫酸コバルトの混合水溶液を調製した以外は、第１の正極板の場合と同様にして、長さが１５０ｍｍであり、かつ、１５００ｍＡｈの容量を有するように活物質量が調整された非焼結式の第２の正極板を作製した。
（３）負極の作製
平均粒径が３０μmで最大粒径が４５μmの水素吸蔵合金の粒子を用意し、この合金粒子１００質量部に対してポリアクリル酸ナトリウム０．４質量部、カルボキシメチルセルロース０．１質量部、および、ポリテトラフルオロエチレン分散液（分散媒：水、固形分60質量部）２．５質量部を加えた後、混練して負極用スラリを得た。
【００３３】
この負極用スラリを、Ｎｉめっきを施した厚さ６０μｍのＦｅ製パンチングメタルの両面の全面に均等に、かつ厚さが一定になるように塗着した。負極用スラリの乾燥を経て、このパンチングメタルをプレスして裁断し、ＳＣサイズ用の負極板を作製した。
（４）ニッケル水素二次電池の組立て
上記のようにして得られた第１の正極板及び第２の正極板を並べて、連結部に抵抗電気溶接によりニッケルリボンを固定した。それから、第１の正極板、第２の正極板及び負極板を、ポリプロピレンまたはナイロン製の不織布よりなるセパレータを介して渦巻状に巻回して電極群を形成した。
【００３４】
得られた電極群の両端に正極用及び負極用の集電板をそれぞれ溶接した後、電極群を外装缶内に挿入した。それから、負極用の集電板を外装缶の底壁にスポット溶接するとともに正極用の正極リードを蓋板に溶接した。
この後、外装缶内に、アルカリ電解液として、リチウム、カリウムを含有した濃度３０質量％の水酸化ナトリウム水溶液を注入した。そして、封口体によって外装缶を密閉し、図１に示した構成を有し、公称容量が３０００ｍＡｈであるＳＣサイズのニッケル水素二次電池を組立てた。
【００３５】
比較例１
実施例１で用いた第２の正極板を第１の正極板として用いた以外は実施例１の場合と同様にして、比較例１のニッケル水素二次電池を組み立てた。
比較例２
実施例１で用いた第１の正極板を第２の正極板として用いた以外は実施例１の場合と同様にして、比較例１のニッケル水素二次電池を組み立てた。
【００３６】
比較例３
実施例１で用いた第２の正極板を第１の正極板として用い、且つ、実施例１で用いた第１の正極板を第２の正極板として用いた以外は実施例１の場合と同様にして、比較例３のニッケル水素二次電池を組み立てた。
２．電池の評価方法
（１）高温充電試験
上記のようにして作製した実施例１及び比較例１〜３の各電池に対して、２５℃の周囲温度にて、３００ｍＡ（０．１Ｉｔ）の充電電流で１６時間充電を行い、その後、２５℃の周囲温度にて、３０００ｍＡ（１Ｉｔ）の放電電流で１．０Ｖの放電終止電圧まで放電させた。このとき各電池の放電容量（初期放電容量）を測定した。
【００３７】
この後初期放電容量を測定した各電池に対して、６０℃の周囲温度にて、３００ｍＡ（０．１Ｉｔ）の充電電流で１６時間充電を行ってから、２５℃の周囲温度にて、３０００ｍＡ（１Ｉｔ）の放電電流で１．０Ｖの放電終止電圧まで放電させた。このときの各電池の放電容量（高温放置後放電容量）を測定した。
各電池について、初期放電容量に対する高温放置後放電容量の比を求め、この結果を高温充電効率として百分率にて表１に示す。
【００３８】
（２）高率放電試験
上記のようにして作製した実施例１及び比較例１〜３の各電池について、２５℃の周囲温度にて、３００ｍＡ（０．１Ｉｔ）の充電電流で１６時間充電を行ってから、２５℃の周囲温度にて、３０Ａ（１０Ｉｔ）の放電電流で０．６Ｖの放電終止電圧まで放電させた。この放電時に測定した各電池の作動電圧を、高率放電作動電圧として表１に示す。
（３）サイクル試験
上記のようにして作製した実施例１及び比較例１〜３の各電池について、３０００ｍＡ（１．０Ｉｔ）の充電電流でｄＶ制御（ΔＶ＝−１０ｍＶ）にて充電してから、３０分の休止をおいて、９０００ｍＡ（３．０Ｉｔ）の放電電流で０．８Ｖの終止電圧まで放電させる充放電サイクルを、放電容量が１８００ｍＡｈ以下になるまで繰り返し、そのサイクル数を測定した。この結果をサイクル寿命（∞）として表１に示す。
【００３９】
【表１】
0005317507.tif 000002
【００４０】
３．電池の評価結果
表１からは以下のことが明らかである。
（１）実施例１の高温充電効率は、比較例１の高温充電効率よりも大である。これは、実施例１では、固溶Ｃｏの濃度が、径方向外側の第２の正極板よりも径方向中心側の第１の正極板で高いことにより、径方向中心側での温度上昇に伴う充電効率の低下が抑制されたためと考えられる。
（２）実施例１のサイクル寿命は、比較例１のサイクル寿命よりも大である。これは、実施例１では、径方向中心側での温度上昇に伴う充電効率の低下が抑制されたことにより、酸素が径方向中心側と外側とで均一に発生し、負極板の腐食が均一に進行したためと考えられる。
【００４１】
（３）実施例１のサイクル寿命は、比較例３のサイクル寿量よりも極めて大である。これは、比較例３では、固溶Ｃｏの濃度が、径方向中心側の第１の正極板よりも径方向外側の第２の正極板で高いことにより、径方向中心側での温度上昇に伴う充電効率の低下が大きく、径方向中心側で多くの酸素が発生し、負極板が局所的に腐食したためと考えられる。
（４）実施例１の高率放電作動電圧は、比較例２の高率放電作動電圧よりも高い。これは、実施例１では、比較例２に比べて、第２の正極板における固溶Ｃｏの濃度が低減されているためと考えられる。これより実施例１の電池は、サイクル寿命に優れるとともに大電流放電特性においても優れていることがわかる。
【００４２】
本発明は上記した一実施形態及び実施例に限定されることはなく、種々変形が可能であり、例えば、電池の種類は、ニッケル水素二次電池に限定されず、ニッケル−カドミウム二次電池であってもよい。
【００４３】
上記した一実施形態においては、第１の正極板６及び第２の正極板８を用いたけれども、正極を構成する正極板の数は特には限定されない。ただし、製造工程が煩雑になるのを防止するためには、正極板は２つ以下であるのが好ましい。
【００４４】
上記した一実施形態においては、第１の正極板６及び第２の正極板８を用いたことにより、図５に示したように、固溶Ｃｏ濃度が不連続に変化したけれども、１つの正極板を用いて、図６に示したように、渦巻き方向に沿って、径方向中心側から外側に向けて、固溶Ｃｏ濃度を徐々に減少させてもよい。この場合、電極群４の温度勾配に合わせて固溶Ｃｏが分布され、より少量の固溶Ｃｏにて、酸素発生反応の不均一な進行が抑制される。
【００４５】
また、図７に示したように、１つ又は複数の正極板を用いて、径方向中心側と外側との中間に、固溶Ｃｏの濃度が徐々に傾斜する部位を設けてもよい。
【図面の簡単な説明】
【００４６】
【図１】本発明の一実施形態に係るニッケル水素二次電池の概略を示す図であり、左側は側面図であり、右側は断面図である。
【図２】図１のII-II線に沿う断面図である。
【図３】図１の領域IIIの拡大図である。
【図４】第１の正極板及び第２の正極板を金属薄板とともに展開して示す概略的な斜視図である。
【図５】図１の電池における、渦巻き方向位置と固溶Ｃｏ濃度との関係を示すグラフである。
【図６】変形例の電池における、渦巻き方向位置と固溶Ｃｏ濃度との関係を示すグラフである。
【図７】他の変形例における、渦巻き方向位置と固溶Ｃｏ濃度との関係を示すグラフである。
【符号の説明】
【００４７】
４        電極群
６        第１の正極板（正極）
８        第２の正極板（正極）
１０        負極板（負極）
１２        第１のセパレータ（セパレータ）
１４        第２のセパレータ（セパレータ）
【図１】
0005317507.tif 000003
【図２】
0005317507.tif 000004
【図３】
0005317507.tif 000005
【図４】
0005317507.tif 000006
【図５】
0005317507.tif 000007
【図６】
0005317507.tif 000008
【図７】
0005317507.tif 000009